(57)【要約】      （修正有）【課題】優れた成形性、耐薬品性、耐溶剤性、印字性を兼ね備えたマットコート層を有する成形用包装材を提供する。【解決手段】耐熱性樹脂からなる外側基材層13と、熱可塑性樹脂からなる内側シーラント層16と、外側基材層13と内側シーラント層16との間に配設された金属箔層11と、外側基材層13の金属箔層11側とは反対の側に形成されたマットコート層14とを有し、マットコート層14が、フェノキシ樹脂及びウレタン樹脂を含む主剤樹脂と、硬化剤と、固体微粒子とを含む樹脂組成物からなる成形用包装材1。【選択図】図１
2014237311.tif 000002
【特許請求の範囲】
【請求項１】
耐熱性樹脂からなる外側基材層と、熱可塑性樹脂からなる内側シーラント層と、前記外側基材層と前記内側シーラント層との間に配設された金属箔層と、前記外側基材層の金属箔層側とは反対の側に形成されたマットコート層とを有し、
前記マットコート層が、フェノキシ樹脂およびウレタン樹脂を含む主剤樹脂と、硬化剤と、固体微粒子とを含む樹脂組成物からなることを特徴とする成形用包装材。
【請求項２】
前記主剤樹脂におけるフェノキシ樹脂とウレタン樹脂との質量比がフェノキシ樹脂１に対してウレタン樹脂０．６〜１．６である請求項１に記載の成形用包装材。
【請求項３】
前記フェノキシ樹脂とウレタン樹脂との質量比がフェノキシ樹脂１に対してウレタン樹脂０．８〜１．４である請求項２に記載の成形用包装材。
【請求項４】
前記固体微粒子の平均粒径が１〜１０μｍである請求項１〜３のうちのいずれか１項に記載の成形用包装材。
【請求項５】
前記樹脂組成物における固体微粒子の含有率が０．１〜６０質量％である請求項１〜４のうちのいずれか１項に記載の成形用包装材。
【請求項６】
前記固体微粒子が、シリカ、アルミナ、酸化カルシウム、炭酸カルシウム、硫酸カルシウム、ケイ酸カルシウム、カーボンブラックうちの１種以上の無機微粒子を含む請求項１〜５のうちのいずれか１項に記載の成形用包装材。
【請求項７】
前記固体微粒子が、アクリル酸エステル系化合物、ポリスチレン系化合物、エポキシ系樹脂、ポリアミド系化合物、およびこれらの架橋物のうちの１種以上の有機微粒子を含む請求項１〜６のうちのいずれか１項に記載の成形用包装材。
【請求項８】
前記外側基材層が二軸延伸ポリアミドフィルムで構成されている請求項１〜７のうちのいずれか１項に記載の成形用包装材。
【請求項９】
前記外側基材層が二軸延伸ポリエチレンテレフタレートフィルムで構成されている請求項１〜７のうちのいずれか１項に記載の成形用包装材。
【請求項１０】
前記外側基材層がポリエチレンテレフタレートフィルムとポリアミドフィルムとが積層された複層フィルムで構成されている請求項１〜７のうちのいずれか１項に記載の成形用包装材。
【請求項１１】
前記内側シーラント層が熱可塑性樹脂未延伸フィルムで構成されている請求項１〜１０のうちのいずれか１項に記載の成形用包装材。
【請求項１２】
前記外側基材層と金属箔層とが、ポリオール成分およびイソシアネート成分を含有してなる二液硬化型のウレタン系接着剤で接合されている請求項１〜１１のうちのいずれか１項に記載の成形用包装材。
【請求項１３】
前記金属箔の少なくとも一方の面に化成皮膜が形成されている請求項１〜１２のうちのいずれか１項に記載の成形用包装材。
【請求項１４】
前記金属箔層がアルミニウム箔で構成されている請求項１〜１３のうちのいずれか１項に記載の成形用包装材。
【請求項１５】
請求項１〜１４のうちのいずれか１項に記載の成形用包装材を深絞り成形または張り出し成形してなることを特徴とする成形ケース。
【請求項１６】
電池ケースとして用いられる請求項１５に記載の成形ケース。
【発明の詳細な説明】
【技術分野】
【０００１】
本発明は、例えば、ノートパソコン用、携帯電話用、車載用、定置型のリチウムイオン二次電池のケースとして好適に用いられ、また食品の包装材、医薬品の包装材として好適に用いられる成形用包装材および成形ケースに関する。
【背景技術】
【０００２】
上記の成形用包装材としては、耐熱性樹脂からなる外層と熱可塑性樹脂からなる内層との間にバリア層としての金属箔層を配設し、これらを積層一体化した包装材が知られている（特許文献１〜３参照）。また、特許文献２、３の包装材では外層にマット処理を施しあるいはマットコート層を設けることにより、成形性および耐久性の向上を図ることが記載されている。また、マットコート層の形成によって、包装材の外観品質が向上し、包装材同士の密着を防止して取り扱いを容易にすることも記載されている。
【０００３】
前記マットコート層は樹脂に固体微粒子を分散させた樹脂組成物からなり、樹脂としてはアクリル系樹脂、ウレタン系樹脂、アルキッド系樹脂、フッ素系樹脂等が用いられ、固体微粒子としてシリカやカオリン等が用いられている。
【先行技術文献】
【特許文献】
【０００４】
【特許文献１】特開２０００−１２３７９９号公報
【特許文献２】国際公開  ＷＯ  ２０１２／１３３６６３  Ａ１号公報
【特許文献３】特開２０１１−０５４５６３号公報
【発明の概要】
【発明が解決しようとする課題】
【０００５】
前記マットコート層に用いられる樹脂はそれぞれに特徴がある。
【０００６】
ウレタン系樹脂は柔軟であり良好な成形性が得られるが、耐薬品性および耐溶剤性に難がある。二次電池ケース用包装材では、電池の製造工程で包装材の外側層にも電解液が付着するおそれがあり、電解液付着による外観品質の悪化を防止するためにケースの最外層となるマットコート層にも耐薬品性および耐溶剤性が求められている。
【０００７】
また、フッ素系樹脂は耐薬品性および耐溶剤性に優れた樹脂であるが、印刷インクの密着性に難がある。このため、製品表面に印刷する文字やバーコードににじみが発生することがある。
【課題を解決するための手段】
【０００８】
本発明は、上述した技術背景に鑑み、優れた成形性、耐薬品性、耐溶剤性、印字性を兼ね備えたマットコート層を有する成形用包装材およびその関連技術を提供するものである。
【０００９】
即ち、本発明は下記［１］〜［１６］に記載の構成を有する。
【００１０】
［１］耐熱性樹脂からなる外側基材層と、熱可塑性樹脂からなる内側シーラント層と、前記外側基材層と前記内側シーラント層との間に配設された金属箔層と、前記外側基材層の金属箔層側とは反対の側に形成されたマットコート層とを有し、
前記マットコート層が、フェノキシ樹脂およびウレタン樹脂を含む主剤樹脂と、硬化剤と、固体微粒子とを含む樹脂組成物からなることを特徴とする成形用包装材。
【００１１】
［２］前記主剤樹脂におけるフェノキシ樹脂とウレタン樹脂との質量比がフェノキシ樹脂１に対してウレタン樹脂０．６〜１．６である前項１に記載の成形用包装材。
【００１２】
［３］前記フェノキシ樹脂とウレタン樹脂との質量比がフェノキシ樹脂１に対してウレタン樹脂０．８〜１．４である前項２に記載の成形用包装材。
【００１３】
［４］前記固体微粒子の平均粒径が１〜１０μｍである前項１〜３のうちのいずれか１項に記載の成形用包装材。
【００１４】
［５］前記樹脂組成物における固体微粒子の含有率が０．１〜６０質量％である前項１〜４のうちのいずれか１項に記載の成形用包装材。
【００１５】
［６］前記固体微粒子が、シリカ、アルミナ、酸化カルシウム、炭酸カルシウム、硫酸カルシウム、ケイ酸カルシウム、カーボンブラックうちの１種以上の無機微粒子を含む前項１〜５のうちのいずれか１項に記載の成形用包装材。
【００１６】
［７］前記固体微粒子が、アクリル酸エステル系化合物、ポリスチレン系化合物、エポキシ系樹脂、ポリアミド系化合物、およびこれらの架橋物のうちの１種以上の有機微粒子を含む前項１〜６のうちのいずれか１項に記載の成形用包装材。
【００１７】
［８］前記外側基材層が二軸延伸ポリアミドフィルムで構成されている前項１〜７のうちのいずれか１項に記載の成形用包装材。
【００１８】
［９］前記外側基材層が二軸延伸ポリエチレンテレフタレートフィルムで構成されている前項１〜７のうちのいずれか１項に記載の成形用包装材。
【００１９】
［１０］前記外側基材層がポリエチレンテレフタレートフィルムとポリアミドフィルムとが積層された複層フィルムで構成されている前項１〜７のうちのいずれか１項に記載の成形用包装材。
【００２０】
［１１］前記内側シーラント層が熱可塑性樹脂未延伸フィルムで構成されている前項１〜１０のうちのいずれか１項に記載の成形用包装材。
【００２１】
［１２］前記外側基材層と金属箔層とが、ポリオール成分およびイソシアネート成分を含有してなる二液硬化型のウレタン系接着剤で接合されている前項１〜１１のうちのいずれか１項に記載の成形用包装材。
【００２２】
［１３］前記金属箔の少なくとも一方の面に化成皮膜が形成されている前項１〜１２のうちのいずれか１項に記載の成形用包装材。
【００２３】
［１４］前記金属箔層がアルミニウム箔で構成されている前項１〜１３のうちのいずれか１項に記載の成形用包装材。
【００２４】
［１５］前項１〜１４のうちのいずれか１項に記載の成形用包装材を深絞り成形または張り出し成形してなることを特徴とする成形ケース。
【００２５】
［１６］電池ケースとして用いられる前項１５に記載の成形ケース。
【発明の効果】
【００２６】
［１］に記載の発明によれば、マットコート層を形成する樹脂組成物の樹脂成分の主剤樹脂として、高い安定性を有するフェノキシ樹脂と高い柔軟性を有するウレタン樹脂の混合樹脂が用いられているので、成形性、耐薬品性、耐溶剤性を兼ね備えた成形用包装材となし得る。また、フェノキシ樹脂およびウレタン樹脂はいずれも印字性の良い樹脂であるから、マットコート層は上記特性に加えて良好な印字性を有するものとなし得る。また、前記樹脂組成物が固体微粒子を含んでいるために、マットコート層の滑り性が向上して成形性が向上する。固体微粒子の添加によって、包装材同士がくっつきにくくなって取り扱いが容易になり、樹脂の光沢を抑えて落ち着いた外観を作り出す効果も得られる。
【００２７】
［２］に記載の発明によれば、前記主剤樹脂におけるフェノキシ樹脂とウレタン樹脂の混合比により、成形性、耐薬品性、耐溶剤性のバランスが特に良好なマットコート層となし得る。
【００２８】
［３］に記載の発明によれば、成形性、耐薬品性、耐溶剤性のバランスがなお一層良好なマットコート層となし得る。
【００２９】
［４］に記載の発明によれば、樹脂組成物に含まれる固体微粒子の粒径が所定範囲内に規定されているので、特に成形性の良いマットコート層となし得る。
【００３０】
［５］に記載の発明によれば、樹脂組成物中の固体微粒子の含有率が所定範囲内に規定されているので、特に成形性が良く、外観も良いマットコート層となし得る。
【００３１】
［６］［７］に記載の各発明によれば、マットコート層において特定の固体微粒子が用いられているので、上記の固体微粒子による効果が良好である。
【００３２】
［８］［９］［１０］に記載の各発明によれば、外側基材層として特定のフィルムが用いられているので、成形性および強度の点で特に優れた成形用包装装材となし得る。
【００３３】
［１１］に記載の発明によれば、内側シーラント層として特定のフィルムが用いられているので、耐薬品性およびヒートシール性の点で特に優れた成形用包装材となし得る。
【００３４】
［１２］に記載の発明によれば、樹脂層である外側基材層と金属箔層とが特定の接着剤で接合されているので、接着強度が優れた成形用包装装材となし得る。
【００３５】
［１３］に記載の発明によれば、金属箔の表面に化成皮膜が形成されているので、耐食性の優れた成形用包装材となし得る。
【００３６】
［１４］に記載の発明によれば、アルミニウム箔をバリア層とする成形用包装材において上記の効果が得られる。
【００３７】
［１５］に記載の発明によれば、成形性、耐薬品性、耐溶剤性を兼ね備え、さらに印字性の良い成形ケースが提供される。
【００３８】
［１６］に記載の発明によれば、成形性、耐薬品性、耐溶剤性を兼ね備え、さらに印字性の良い電池ケースが提供される。
【図面の簡単な説明】
【００３９】
【図１】本発明にかかる成形用包装材の一実施形態を示す断面図である。
【図２】本発明にかかる成形用包装材の製造方法を示す概要説明図である。
【発明を実施するための形態】
【００４０】
［成形用包装材］
図１に、本発明にかかる成形用包装材(1)の一実施形態を示す。この成形用包装材（1）は、リチウムイオン２次電池ケース用包装材として用いられるものである。即ち、前記成形用包装材（1）は、深絞り成形等の成形に供されて２次電池ケースとして用いられるものである。
【００４１】
前記成形用包装材（1）は、金属箔層（11）の一方の面に外側接着剤層（12）を介して外側基材層（13）が積層一体化されるとともに、該外側基材層（13）の外面、即ち金属箔層（11）の反対側の面にマットコート層（14）が形成されている。また、前記金属箔（11）の他方の面に内側接着剤層（15）を介して内側シーラント層（16）が積層一体化されている。
【００４２】
以下に各層について詳述する。
【００４３】
（外側基材層）
前記外側基材層（13）は耐熱性樹脂からなり、樹脂の種類は特に限定されるものではないが、例えば、ポリアミドフィルム、ポリエステルフィルム等が挙げられ、これらの延伸フィルムが好ましく用いられる。これらのなかでも、成形性および強度の点で、二軸延伸ポリアミドフィルム、二軸延伸ポリブチレンテレフタレート（ＰＢＴ）フィルム、二軸延伸ポリエチレンテレフタレート（ＰＥＴ）フィルムまたは二軸延伸ポリエチレンナフタレート（ＰＥＮ）フィルムを用いるのが特に好ましい。前記ポリアミドフィルムとしては、特に限定されるものではないが、例えば、６ナイロンフィルム、６，６ナイロンフィルム、ＭＸＤナイロンフィルム等が挙げられる。なお、前記外側基材層（13）、単層で形成されていてもよいし、あるいは、例えばポリエチレンテレフタレートとポリアミドフィルムとを積層した複層フィルムで形成されていてもよい。
【００４４】
前記外側基材層（13）の厚さは、９μｍ〜５０μｍであるのが好ましい。ポリエステルフィルムを用いる場合には厚さは９μｍ〜５０μｍであるのが好ましく、ポリアミドフィルムを用いる場合には厚さは１０μｍ〜５０μｍであるのが好ましい。上記好適下限値以上に設定することで包装材として十分な強度を確保できるとともに、上記好適上限値以下に設定することで張り出し成形時や絞り成形時の応力を小さくできて成形性を向上させることができる。
【００４５】
（内側シーラント層）
前記内側シーラント層（16）は熱可塑性樹脂からなり、リチウムイオン二次電池等で用いられる腐食性の強い電解液などに対しても優れた耐薬品性を具備するとともに、包材にヒートシール性を付与する役割を担うものである。
【００４６】
前記内側シーラント層（16）を構成する熱可塑性樹脂は特に限定されるものではないが、熱可塑性樹脂未延伸フィルムであるのが好ましい。前記熱可塑性樹脂未延伸フィルムは、特に限定されるものではないが、の点で、ポリエチレン、ポリプロピレン、オレフィン系共重合体、これらの酸変性物およびアイオノマーからなる群より選ばれた少なくとも１種の熱可塑性樹脂からなる未延伸フィルムにより構成されるのが好ましい。
【００４７】
前記内側シーラント層（16）の厚さは、２０μｍ〜８０μｍに設定されるのが好ましい。２０μｍ以上とすることでピンホールの発生を十分に防止できるとともに、８０μｍ以下に設定することで樹脂使用量を低減できてコスト低減を図り得る。中でも、内側シーラント層（16）の厚さは３０μｍ〜５０μｍに設定されるのが特に好ましい。なお、前記内側シーラント層（16）は、単層であってもよいし、複層であってもよい。複層フィルムとして、ブロックポリプロピレンフィルムの両面にランダムポリプロピレンフィルムを積層した三層フィルムを例示できる。
【００４８】
（金属箔層）
前記金属箔層（11）は、成形用包装材（1）に酸素や水分の侵入を阻止するガスバリア性を付与する役割を担うものである。
【００４９】
前記金属箔層（11）としては、特に限定されるものではないが、例えば、アルミニウム箔、銅箔、ステンレス箔等が挙げられ、アルミニウム箔が一般的に用いられる。前記金属箔層（11）の厚さは、２０μｍ〜１００μｍであるのが好ましい。２０μｍ以上であることで金属箔を製造する際の圧延時のピンホール発生を防止できるとともに、１００μｍ以下であることで張り出し成形時や絞り成形時の応力を小さくできて成形性を向上させることができる。
【００５０】
また、前記金属箔層（11）は表面に化成皮膜が形成されていることも好ましい。成形用包装材（1）の外側層および内側層は樹脂層であり、これらの樹脂層には極微量ではあるが、ケースの外部からは光、酸素、液体が入り込むおそれがあり、内部からは内容物（電池の電解液、食品、医薬品等がしみ込むおそれがある。これらの侵入物が金属箔層（11）に到達すると金属箔層（11）の腐食原因となる。かかる現象に対して、金属箔層（11）の表面に耐食性の高い化成皮膜を形成することにより、金属箔層（11）の耐食性向上を図ることができる。
【００５１】
化成皮膜は金属箔表面に化成処理を施すことによって形成される皮膜であり、例えば、金属箔にクロメート処理、ジルコニウム化合物を用いたノンクロム型化成処理を施すことによって形成することができる。例えば、クロメート処理の場合は、脱脂処理を行った金属箔の表面に下記１）〜３）のいずれかの混合物の水溶液を塗工した後乾燥させる。
１）リン酸と、クロム酸と、フッ化物の金属塩およびフッ化物の非金属塩のうちの少なくとも一方と、の混合物
２）リン酸と、アクリル系樹脂、キトサン誘導体樹脂およびフェノール系樹脂のうちのいずれかと、クロム酸およびクロム（III）塩のうちの少なくとも一方と、の混合物
３）リン酸と、アクリル系樹脂、キトサン誘導体樹脂、フェノール系樹脂のうちのいずれかと、クロム酸およびクロム（III）塩のうちの少なくとも一方と、フッ化物の金属塩およびフッ化物の非金属塩のうちの少なくとも一方と、の混合物
前記化成皮膜はクロム付着量として０．１〜５０ｍｇ／ｍ２であることが好ましく、特に２〜２０ｍｇ／ｍ２が好ましい。前記クロム付着量の化成皮膜によって高耐食性の成形用包装材となし得る。
【００５２】
前記化成皮膜は金属箔のどちらか一方の面にのみ形成されていてもよいし、両面に形成されていてもよい。化成皮膜を形成することによって金属箔のその面における耐食性を向上させることができる。
【００５３】
（外側接着剤層）
前記外側接着剤層（12）は、金属箔層（11）と外側基材層（13）との接合を担う層である。
【００５４】
前記外側接着剤層（12）を構成する接着剤としては、特に限定されるものではないが、樹脂層である外側基材層（13）と金属箔層（11）という異種材料間の接着強度が優れている点で、例えばポリオール成分およびイソシアネート成分を含有してなる二液硬化型のウレタン系接着剤等が挙げられる。この二液硬化型のウレタン系接着剤は、特にドライラミネート法で接着する際に好適に用いられる。前記ポリオール成分としては、特に限定されるものではないが、例えばポリエステルポリオール、ポリエーテルポリオール等が挙げられる。前記イソシアネート成分としては、特に限定されるものではないが、例えばＴＤＩ（トリレンジイソシアネート）、ＨＤＩ（ヘキサメチレンジイソシアネート）、ＭＤＩ（メチレンビス（４，１−フェニレン）ジイソシアネート）等のジイソシアネート類などが挙げられる。前記外側接着剤層（12）の厚さは、２μｍ〜５μｍに設定されるのが好ましく、なかでも３μｍ〜４μｍに設定されるのが特に好ましい。
【００５５】
なお、外側接着剤層（12）には、本発明の効果を阻害しない範囲であれば、無機系や有機系のアンチブロッキング剤、アミド系のスリップ剤が前記構成樹脂に添加されていても良い。
【００５６】
（内側接着剤層）
前記内側接着剤層（15）は、金属箔層（11）と内側シーラント層（16）との接合を担う層である。
【００５７】
前記内側接着剤層（15）としては、特に限定されるものではないが、例えば、ポリウレタン系接着剤、アクリル系接着剤、エポキシ系接着剤、ポリオレフィン系接着剤、エラストマー系接着剤、フッ素系接着剤、酸変性ポリプロピレン接着剤等により形成された接着剤層が挙げられる。中でも、アクリル系接着剤、ポリオレフィン系接着剤を用いるのが好ましく、この場合には、包装材（1）の耐電解液性および水蒸気バリア性を向上させることができる。
【００５８】
（マットコート層）
前記マットコート層（14）は外側基材層（13）の外面に形成され、成形用包装材（1）の表面に良好な滑り性を付与して成形性を向上させるとともに、優れた耐薬品性、耐溶剤性、印字性を付与する層である。前記マットコート層（14）は樹脂成分と固体微粒子とを含む樹脂組成物からなる。
【００５９】
前記樹脂組成物の樹脂成分としてフェノキシ樹脂およびウレタン樹脂を含む主剤樹脂および硬化剤を用いる。
【００６０】
主剤樹脂において、ウレタン樹脂は柔軟性があり優れた成形性を有するが、その反面耐薬品性、耐溶剤性が十分ではない。一方、フェノキシ樹脂はビスフェノール類とエピクロルヒドリンより合成される線状高分子であり、強靱で安定性があり、広範囲の加工温度においても優れた熱安定性を有している。また、構造内にＯＨ基を含んでいるので、架橋することにより優れた密着性および耐薬品性を備えた樹脂となる。かかる特性を備えたフェノキシ樹脂は優れた耐薬品性および耐溶剤性を有するが、ウレタン樹脂よりも柔軟性が劣っている。本発明においては、主剤樹脂として、相反する特性を有する２種類の樹脂、即ち高い柔軟性を有するウレタン樹脂と高い耐薬品性および耐溶剤性を有するフェノキシ樹脂を混合して用いることにより、成形性と耐薬品性および耐溶剤性とを兼ね備えた樹脂組成物となし得る。なお、前記フェノキシ樹脂はビスフェノールＡ型フェノキシ樹脂およびビスフェノールＦ型フェノキシ樹脂のどちらでも使用でき、これらを併用することもできるが、耐溶剤性が優れている点でビスフェノールＡ型フェノキシ樹脂を推奨できる。
【００６１】
また、ウレタン樹脂は印字性が極めて良好であり、フェノキシ樹脂も印字性が良好であるから、これらの混合樹脂も印字性は良好である。
【００６２】
前記主剤樹脂はウレタン樹脂の含有率が高くなるほど柔軟性が増して成形性が向上するが、相対的にフェノキシ樹脂の含有率が低くなるので耐薬品性および耐溶剤性は低下する。逆に、フェノキシ樹脂の含有率が高くなるほど耐薬品性および耐溶剤性は向上するが、相対的にウレタン樹脂の含有率が低くなって成形性の向上の度合いが小さくなる。本発明は主剤樹脂における混合比を限定するものではないが、成形性と耐薬品性および耐溶剤性とのバランスの良い混合比として、質量比でフェノキシ樹脂１に対してウレタン樹脂が０．６〜１．６の範囲を推奨できる。特に好ましい質量比はフェノキシ樹脂１に対してウレタン樹脂が０．８〜１．４の範囲である。
【００６３】
また、硬化剤は特に限定されるものではないが、イソシアネート成分を用いることが好ましい。イソシアネート成分としては、例えばＴＤＩ（トリレンジイソシアネート）、ＨＤＩ（ヘキサメチレンジイソシアネート）、ＭＤＩ（メチレンビス（４，１−フェニレン）ジイソシアネート）等のジイソシアネート類などを挙げることができ、１種または２種以上の混合物を用いることができる。
【００６４】
前記硬化剤は前記主剤樹脂１００質量部に対して５〜３０質量部を配合することが好ましい。５質量部未満では外側基材層（13）への密着性および耐溶剤性が低下するおそれがある。また３０質量部を超えると、マットコート層（14）が硬くなり、印字性および成形性が低下するおそれがある。特に好ましい硬化剤の配合量は前記主剤樹脂１００質量部に対して１０〜２０質量部である。
【００６５】
また、前記主剤樹脂と硬化剤とからなる樹脂成分の物性として、２０℃で固形分濃度２５質量％液をザーンカップ＃４で測定した粘度が１０〜３０秒の範囲であることが好ましく、特に１５〜２５秒の範囲であることが好ましい。
【００６６】
なお、本発明はフェノキシ樹脂およびウレタン樹脂以外の樹脂や添加剤を排除するものではなく、成形性、耐薬品性および耐溶剤性を損なわない限り他の成分の添加が許容される。
【００６７】
樹脂組成物において固体微粒子は、マットコート層（14）に滑り性を付与して成形性を向上させるために添加される成分である。また、固体微粒子の添加によって、包装材同士がくっつきにくくなって取り扱いが容易になり、樹脂の光沢を抑えて落ち着いた外観を作り出す効果も得られる。
【００６８】
かかる効果を奏する固体微粒子としては、無機微粒子、有機微粒子のいずれでも使用でき、２種以上を混合して用いることも、無機微粒子と有機微粒子を混合して用いることもできる。ここに、上記効果を良好に奏する無機微粒子としては、シリカ、アルミナ、酸化カルシウム、炭酸カルシウム、硫酸カルシウム、ケイ酸カルシウム、カーボンブラックを例示でき、これらの無機微粒子の中でもシリカの使用が好適である。また、上記効果を良好に奏する有機微粒子としては、アクリル酸エステル系化合物、ポリスチレン系化合物、エポキシ系樹脂、ポリアミド系化合物、およびこれらの架橋物を例示できる。
【００６９】
これらの微粒子は、良好な滑り性が得られる粒径として平均粒径が１μｍ〜１０μｍのものが好適に用いられ、なかでも２μｍ〜５μｍが好ましい。１μｍ未満の粒径の小さすぎる微粒子を用いるときは、塗布液の中に埋もれてしまい所望の特性を実現するために多量の微粒子の添加を必要とし、十分な滑り性が得られ難い。一方、１０μｍを超える粒径の大きい微粒子を用いるときは、粒径が塗布厚みを超えてしまい脱落し易くなる。
【００７０】
また、樹脂組成物における固体微粒子の含有率は、包装材に求める滑り性の程度、添加する微粒子の粒径、種類等に応じて、０．１〜６０質量％の範囲で適宜に決定される。含有率が０．１質量％未満では滑り性の向上効果が小さく、ひいては成形性の向上効果を十分に得られないおそれがある。逆に６０質量％を超えて過多に含有するときは、外観を損ねることが懸念される。微粒子の含有量の好ましい範囲は５〜５５質量％の範囲であり、特に好ましくは２０〜５０質量％の範囲である。無機微粒子として例えばシリカを用いる場合、その粒径、含有量が前記上下限範囲にあることにより、最適な滑り性を付与できる。
【００７１】
前記マットコート層（14）の硬化後の厚さは１〜１０μｍが好ましい。前記下限値よりも薄い層では滑り性向上効果が少なく、上限値よりも厚い層ではコストアップとなる。特に好ましい厚さは２〜５μｍの範囲である。
【００７２】
（成形用包装材の作製）
上述した各層を有する成形用包装材（1）は、金属箔層（11）の一方の面に外側接着剤層（12）を介して外側基材層（13）を貼り合わせ、他方の面に内側接着剤層（15）を介して内側シーラント層（16）を貼り合わせて５層の積層体（10）を作製し、この積層体（10）の外側基材層（13）の表面にマットコート層（14）用のペースト状の樹脂組成物を塗布して乾燥させることにより作製することができる。
【００７３】
前記積層体（10）の作製において各層の貼り合わせ方法は限定されないが、ドライラミネートと呼ばれる方法を例示できる。具体的には、金属箔層（11）の一方の面（図面上の上面）または外側基材層（13）の金属箔層（11）側の面（図面上の下面）、あるいはこれらの両方の面に外側接着剤層（12）の接着剤を塗布し、溶媒を蒸発させて乾燥皮膜とした後に金属箔層（11）と外側基材層（13）を貼り合わせる。金属箔層（11）と内側シーラント層（16）と貼り合わせも同様であり、金属箔層（11）の他方の面（図面上の下面）または内側シーラント層（16）の金属箔層（11）側の面（図面上の上面）、あるいはこれらの両方の面に内側接着剤層（15）の接着剤を塗布し、溶媒を蒸発させて乾燥皮膜とした後に金属箔層（11）と内側シーラント層（16）を貼り合わせる。そしてさらに、接着剤の硬化条件に従って硬化させることにより、５層の積層体（10）が作製される。また、Ｔダイ法により、外側基材層（13）と外層接着剤層（12）、内側シーラント層（16）と内側接着剤層（15）を積層フィルムとして押出し、これらの積層フィルムを金属箔層（11）に熱圧着することにより積層体（10）を作製することもできる。また、金属箔層（11）の両方の面において異なる手法で貼り合わせることもできる。
【００７４】
一方でマットコート層（14）用の材料として、フェノキシ樹脂とウレタン樹脂を混合した混合樹脂を調製し、この混合樹脂に固体微粒子を均一に分散させたペースト状の樹脂組成物を調製しておく。
【００７５】
そして、前記積層体（10）の外側基材層（13）の表面に前記樹脂組成物を塗布し、乾燥させる。樹脂組成物の塗布方法は限定されないが、例えばグラビアロール法を挙げることができる。樹脂組成物の乾燥により、マットコート層（14）が形成されるとともにマットコート層（15）が外側基材層（13）に接合されて所期する成形用包装材（1）が作製される。
【００７６】
塗布した樹脂組成物の乾燥方法としては、図２に示すように、樹脂組成物を塗布した積層体（10）をロール間を通過させながら熱ロール（20）で加熱する方法を例示できる。この方法において樹脂組成物に接するロールを熱ロール（20）とし、ロール温度を例えば１３０〜２２０℃に熱する。
【００７７】
なお、本発明の成形用包装材は各層の貼り合わせ方法やマットコート層の形成方法を上記の方法および工程に限定するものではなく、他の方法や工程によって作製した場合も本発明に含まれる。
【００７８】
［成形ケース］
本発明の成形用包装材（1）を成形（深絞り成形、張り出し成形等）することにより、成形ケース（電池ケース等）を得ることができる。
【実施例】
【００７９】
次に、本発明の具体的実施例について説明するが、本発明はこれら実施例のものに限定されるものではない。
【００８０】
図１に示した積層構造の成形用包装材（1）を作製した。実施例１〜６および比較例１、２の成形用包装材（1）はマットコート層（14）を構成する樹脂組成物のみが異なり、マットコート層（14）を除いた積層体（10）の材料および作製工程は各例で共通である。積層体（10）の材料および作製は以下のとおりである。
【００８１】
〈積層体〉
金属箔層（11）は厚さ３５μｍのアルミニウム箔であり、このアルミニウム箔の両面に、ポリアクリル酸、三価クロム化合物、水、アルコールからなる化成処理液を塗布し、１８０℃で乾燥を行って化成皮膜を形成した。この化成皮膜によるクロム付着量は１０ｍｇ／ｍ２である。
【００８２】
化成皮膜を形成した金属箔層（11）の一方の面に、外側基材層（13）として厚さ１５μｍの二軸延伸６ナイロンフィルムを、外側接着剤層（13）として二液硬化型のウレタン系接着剤を用いてドライラミネートした。
【００８３】
また、内側接着剤層（15）の接着剤として金属箔層（11）とポリプロピレンの双方に接着性を有するマレイン酸変性ポリプロピレン樹脂と、内側シーラント層（16）として融点が１４０℃、ＭＦＲが７ｇ／１０ｍｉｎのエチレン−プロピレンランダム共重合体樹脂とをＴダイ法により、マレイン酸変性ポリプロピレン樹脂層が７μｍ、エチレン−プロピレンランダム共重合体層が２８μｍの積層フィルムとして押出して準備した。即ち、この積層フィルムは内側シーラント層（16）と内側接着剤層（15）とが積層されたフィルムである。
【００８４】
次いで、前記金属箔層（11）の他方の面に、前記積層フィルムの内側接着剤層（15）を重ね合わせ、１５０℃に熱せられた熱ロールを通過させて積層体（10）を得た。
【００８５】
作製した前記積層体（10）を共通に用いて各例の成形用包装材を作製した。
【００８６】
〈実施例１〜６〉
フェノキシ樹脂およびウレタン樹脂を表１に示す質量比で混合して主剤樹脂とし、トリレンジイソシアネート（ＴＤＩ）とヘキサメチレンジイソシアネート（ＨＤＩ）を質量比で１：１で混合したものを硬化剤とし、主剤樹脂１００質量部に対して硬化剤１５質量部を配合したものを樹脂成分とした。そして、マットコート層（14）用の樹脂組成物は、前記樹脂成分に平均粒径２μｍのシリカを表１に示す含有率で含有させ、均一に分散させることによって調製した。
【００８７】
前記積層体（10）の外側基材層（13）の表面に、調製した樹脂組成物をグラビアロールにて塗布し、乾燥させてマットコート層（14）を形成した。マットコート層（14）の乾燥後の厚さは３μｍである。これにより成形用包装材（1）を得た。
【００８８】
〈比較例１〉
マットコート層（14）用の樹脂組成物として、実施例１〜６の主剤樹脂の代わりにウレタン樹脂をメチルエチルケトンに溶かしたものを使用し、硬化剤の配合量を１０質量部としたことを除き、実施例１〜６と同じようにして成形用包装材（1）を得た。
【００８９】
〈比較例２〉
マットコート層（14）用の樹脂組成物として、実施例１〜６の主剤樹脂の代わりにテトラフルオロオレフィンとカルボン酸ビニルエステルの共重合体を使用し、硬化剤の配合量を１０質量部としたことを除き、実施例１〜６と同じようにして成形用包装材（1）を得た。
【００９０】
各例のマットコート層（14）用の樹脂組成物の樹脂成分について、２０℃で固形分濃度２５質量％液をザーンカップ＃４で粘度を測定した。測定値を表１に示す。
【００９１】
さらに、上記のようにして得られた各成形用包装材について下記評価法に基づいて性能評価を行った。その結果を表１に示す。
【００９２】
〈成形性評価法〉
株式会社アマダ製の張り出し成形機（品番：ＴＰ−２５Ｃ−Ｘ２）を用いて成形用包装材に対して縦５５ｍｍ×横３５ｍｍ×深さ８ｍｍの直方体形状に張り出し成形を行い、成形品のコーナーＲ部におけるピンホールおよび割れを観察し、下記判定基準に基づいて成形性を評価した。
（判定基準）
「◎」…ピンホールが全くなく、割れも全く発生しなかった。
「○」…ピンホールは全くないが、マットコート層が僅かに白く濁った。
「△」…ピンホールがごく一部で僅かに発生したものの実質的に殆どなかった。
「×」…ピンホールと割れがコーナーＲ部に発生した。
【００９３】
〈耐溶剤性評価法〉
成形用包装材を１０ｃｍ×１０ｃｍにカットして試験片とした。この試験片のマットコート層（14）にエタノール１ｍｌを滴下したのち、先端部の直径１ｃｍ、重さ１ｋｇの分銅に綿を巻き付けた摺動具で液滴付着部分を最大１０往復擦り、外観の目視観察によって耐溶剤性を評価した。
（判定基準）
「◎」…１０往復させても外観に変化がなかった。
「○」…８往復で外観に変化があった。
「△」…５往復で外観に変化があった。
「×」…１往復で外観に変化があった。
【００９４】
〈印字性評価法〉
マットコート層（14）の面にインクジェットプリンターを用いて白インクでバーコードを印刷した。印刷したインクジェットのドットサイズは直径０．４２８ｍｍであり、バーコード寸法は４．５ｍｍ×３．５ｍｍである。このバーコードをバーコードリーダーで読み取り可能であるかどうか、また目視によりドットおよび線のにじみの有無を調べて評価した。
（判定基準）
「◎」…読み取り可能。にじみなし。
「○」…読み取り可能。僅かににじみあり。
「△」…読み取り可能。にじみあり。
「×」…読み取り不可能。にじみあり。
【００９５】
【表１】
2014237311.tif 000003
【００９６】
表１の性能評価の結果から明らかなように、本発明の実施例１〜６の成形用包装材は、良好な成形性、耐溶剤性、印字性を兼ね備えたものであった。これに対し、マットコート層の樹脂成分が本発明の技術的範囲を外れる比較例１、２は成形性、耐溶剤性、印字性のうちのいずれかが劣るものであった。
【産業上の利用可能性】
【００９７】
本発明の成形用包装材はリチウムイオン二次電池等の電池のケース、食品の包装材、医薬品の包装材として好適に用いられる。
【符号の説明】
【００９８】
1…成形用包装材
11…金属箔層
12…外側接着剤層
13…外側基材層
14…マットコート層
15…内側接着剤層
16…内側シーラント層
【図１】
2014237311.tif 000004
【図２】
2014237311.tif 000005